(57)【要約】本発明は、近紫外線〜青色光で励起することにより、従来の希土類賦活の窒化物系の蛍光体より長波長の橙色や赤色に発光し、化学的に安定な無機蛍光体を提供することを目的とする。また、高温・高圧条件下での製造が不必要な簡便な蛍光体の製造方法を提供することを目的とする。本発明の蛍光体は、下記一般式（Ｉ）：ＡａＢｂＣｃＤｄＥｅ：Ｍｙ      （Ｉ）（式中、ＭはＣｅ、Ｐｒ、Ｎｄ、Ｓｍ、Ｅｕ、Ｔｂ、Ｄｙ、Ｈｏ、Ｅｒ、Ｔｍ及びＹｂからなる希土類元素群から選ばれる少なくとも１種であり、Ａは前記希土類元素群以外の２価の金属元素から選択される少なくとも１種であり、Ｂは前記希土類元素群以外の３価の金属元素から選択される少なくとも１種であり、Ｃは前記希土類元素群以外の４価の金属元素及びＳｉから選択される少なくとも１種であり、ＤはＮであり、ＥはＯである。）で表され、ａ、ｂ、ｃ、ｄ、ｅ及びｙが下記式（１）〜（６）を満たすことを特徴とする。０．１７≦ａ≦１．３    （１）２．３≦ｂ≦４．１    （２）０．９≦ｃ≦２    （３）２．７≦ｄ≦４    （４）０．６≦ｅ≦１．８  （５）０.３≦ｙ≦０．８ (６）【特許請求の範囲】
【請求項１】
下記一般式（Ｉ）：
ＡａＢｂＣｃＤｄＥｅ：Ｍｙ      （Ｉ）
（式中、ＭはＣｅ、Ｐｒ、Ｎｄ、Ｓｍ、Ｅｕ、Ｔｂ、Ｄｙ、Ｈｏ、Ｅｒ、Ｔｍ及びＹｂからなる希土類元素群から選ばれる少なくとも１種であり、
Ａは前記希土類元素群以外の２価の金属元素から選択される少なくとも１種であり、
Ｂは前記希土類元素群以外の３価の金属元素から選択される少なくとも１種であり、
Ｃは前記希土類元素群以外の４価の金属元素及びＳｉから選択される少なくとも１種であり、
ＤはＮであり、
ＥはＯである。）で表され、
ａ、ｂ、ｃ、ｄ、ｅ及びｙが下記式（１）〜（６）を満たすことを特徴とする蛍光体。
０．１７≦ａ≦１．３    （１）
２．３≦ｂ≦４．１    （２）
０．９≦ｃ≦２    （３）
２．７≦ｄ≦４    （４）
０．６≦ｅ≦１．８  （５）
０.３≦ｙ≦０．８ (６）
【請求項２】
前記一般式（Ｉ）において、ＡはＣａ及び／又はＢａであることを特徴とする請求項１に記載の蛍光体。
【請求項３】
前記一般式（Ｉ）において、ＢはＡｌ及び／又はＧａであり、かつ、ＣはＳｉであることを特徴とする請求項１又は２に記載の蛍光体。
【請求項４】
前記一般式（Ｉ）において、ＡはＣａ、ＢはＡｌ、ＣはＳｉ、ＭはＥｕであることを特徴とする請求項１〜３のいずれか一項に記載の蛍光体。
【請求項５】
発光ピークが、６００〜８００ｎｍの波長範囲に１つ存在することを特徴とする請求項１〜４のいずれか一項に記載の蛍光体。
【請求項６】
波長２６５〜５００ｎｍの紫外線又は可視光線を励起源とすることを特徴とする請求項１〜５のいずれか一項に記載の蛍光体。
【請求項７】
原料化合物を常圧窒素雰囲気下で焼成することにより製造されたことを特徴とする請求項１〜６のいずれか一項に記載の蛍光体。
【請求項８】
最高焼成温度が１６００〜１８５０℃の温度条件で焼成することにより製造されたことを特徴とする請求項１〜７のいずれか一項に記載の蛍光体。
【請求項９】
請求項１〜８のいずれか一項に記載の蛍光体を製造する方法であって、
原料化合物を混合した後、下記（ｉ）及び／又は（ｉｉ）の条件下で焼成することを特徴とする蛍光体の製造方法。
（ｉ）常圧窒素雰囲気下で焼成する。
（ｉｉ）最高焼成温度が１６００〜１８５０℃の範囲となる温度条件で焼成する。
【発明の詳細な説明】
【技術分野】
【０００１】
本発明は、無機化合物を主体とする蛍光体及びその製造方法に関する。
【背景技術】
【０００２】
蛍光体は、青色ＬＥＤと蛍光体とを組み合わせてなる白色ＬＥＤ等の可視光励起発光素子、近紫外線を発するＬＥＤと蛍光体とを組み合わせてなる白色ＬＥＤ等の近紫外線励起発光素子、液晶用バックライト及び蛍光灯等の紫外線励起発光素子、ＦＥＤ（Ｆｉｅｌｄ  Ｅｍｉｓｓｉｏｎ  Ｄｉｓｐｌａｙ）等の電子線励起発光素子、ｘ線撮像装置等のｘ線励起発光素子等の様々な発光素子に用いられている。
そして、白色ＬＥＤの蛍光体は、大きく分けて主に三つのタイプに分類することができる。即ち、酸化物系の蛍光体であるＣｅ賦活ガーネット系黄色蛍光体（Ｙ，Ｇｄ）３（Ａｌ，Ｇａ）５Ｏ１２（特許文献１参照）、アルカリ土類金属オルトシリケート系黄色蛍光体（Ｓｒ，Ｃａ，Ｂａ）２ＳｉＯ４：Ｅｕ、及び、窒化物系の蛍光体であるＥｕを賦活したαサイアロン系蛍光体である。【０００３】
白色ＬＥＤの蛍光体は発光中に１００〜２００℃にもなる。そのため、熱的安定性が求められているが、アルカリ土類金属オルトシリケート系黄色蛍光体は熱に弱く、高温下で発光効率が低下するとの問題があった。一方、窒化物系の蛍光体であるαサイアロン系蛍光体は、機械的、化学的、熱的に安定であり、輝度低下が少ない。これは、白色ＬＥＤ用の蛍光体として高いポテンシャルを持っていることを意味する。【０００４】
紫外線を励起源とする白色ＬＥＤやプラズマディスプレイ等の用途には、黄色だけでなく橙色から赤色に発光する蛍光体も求められてきた。また、青色光を励起源とする白色ＬＥＤにおいては、演色性向上のため橙色や赤色に発光する蛍光体が求められてきた。【０００５】
赤色に発光する蛍光体として、Ｂａ２Ｓｉ５Ｎ８にＥｕを賦活した蛍光体（Ｂａ２−ｘＥｕｘＳｉ５Ｎ８：ｘ＝０．１４〜１．１６）が学術文献に報告されている（非特許文献１）。また、ＣａＡｌＳｉＮ３にＥｕを賦活したＣａＡｌＳｉＮ３：Ｅｕ２＋という温度特性の高い赤色蛍光体が学術文献に報告されている（非特許文献２）。しかし、これらの赤色蛍光体は高温・高圧条件下で製造することが必要であるため、製造プロセスに課題があり、コストが非常に高い。【０００６】
他の蛍光体としては、ＭＳｉ３Ｎ５、Ｍ２Ｓｉ４Ｎ７、Ｍ４Ｓｉ６Ｎ１１、Ｍ９Ｓｉ１１Ｎ２３等の窒化物、Ｍ１６Ｓｉ１５Ｏ６Ｎ３２等の酸窒化物、Ｍ１３Ｓｉ１８Ａｌ１２Ｏ１８Ｎ３６、ＭＳｉ５Ａｌ２ＯＮ９、Ｍ３Ｓｉ５ＡｌＯＮ１０等のサイアロン（但し、ＭはＢａ、Ｃａ、Ｓｒ又は希土類元素を表す。）を母体結晶として、これにＥｕやＣｅを賦活した蛍光体が知られており（特許文献２）、この中には赤色に発光する蛍光体も含まれる。また、これらの蛍光体を用いたＬＥＤ照明ユニットが知られている。さらに、Ｓｒ２Ｓｉ５Ｎ８やＳｒＳｉ７Ｎ１０結晶にＣｅを賦活した蛍光体が報告されている（特許文献３）。【０００７】
特許文献４には、ＬｘＭｙＮ(２／３ｘ＋４／３ｙ)：Ｚ（ＬはＣａ、Ｓｒ、Ｂａ等の２価の元素、ＭはＳｉ、Ｇｅ等の４価の元素、ＺはＥｕ等の賦活剤）で表される蛍光体に関する記載があり、微量のＡｌを添加すると残光を抑える効果があることが記載されている。さらに、特許文献５にはＬ−Ｍ−Ｎ：Ｅｕ、Ｚ系に関する幅広い組み合わせの記述があるが、特定の組成物や結晶相を母体とする場合の発光特性の向上の効果が示されていない。【０００８】
以上に述べた特許文献２〜５に代表される蛍光体は、赤色に発光するものが知られているが、青色領域の光での励起では赤色の輝度は十分ではなかった。また、組成によっては不安定であり耐久性に問題があった。【０００９】
一方、他の赤色蛍光体としては、組成式ＭｍＡａＢｂＯｏＮｎ：Ｚ（但し、Ｍ元素はＣａ等であり、Ａ元素はＡｌ等であり、Ｂ元素はＳｉ等であり、Ｏは酸素であり、Ｎは窒素であり、Ｚ元素はＥｕ等の付活剤である。）で表記される赤色蛍光体が知られている（特許文献６）。また、ＣａＡｌＳｉＮ３と同一の結晶構造を有する無機化合物からなり、組成式ＭａＡｂＤｃＥｄＸｅ（但し、式中ａ＋ｂ＝１であり、ＭはＥｕ等であり、ＡはＣａ等であり、ＤはＳｉ等であり、ＥはＡｌ等であり、ＸはＮ、Ｏ等である。）で示される赤色蛍光体も知られている（特許文献７）。さらに、ＣａＡｌＳｉＮ３結晶相中にＣｅ、Ｅｕ等の元素が固溶してなる、黄赤色・赤色に発光する蛍光物質も知られている（特許文献８）。しかしながら、特許文献６〜８に記載の蛍光体を製造するには高温・高圧窒素雰囲気下で焼成する必要があるため（比較例１〜４参照）、製造コストが高いという問題があった。
【先行技術文献】
【特許文献】
【００１０】
【特許文献１】特開平１０−２４２５１３号公報
【特許文献２】特開２００３-２０６４８１号公報
【特許文献３】特開２００２-３２２４７４号公報
【特許文献４】特開２００３-３２１６７５号公報
【特許文献５】特開２００４-１０７８６号公報
【特許文献６】特開２００６−０２２２８６号公報
【特許文献７】特許３８３７５８８号
【特許文献８】特許３９３１２３９号
【非特許文献】
【００１１】
【非特許文献１】Ｈ．Ａ．Ｈｏｐｐｅ，Ｈ.Ｌｕｔｚ，Ｐ.Ｍｏｒｙｓ,ＷＳｃｈｎｉｃｋ，Ａ.Ｓｅｉｌｍｅｉｅｒ  Ｐｈｙｓ．Ｃｈｅｍ．Ｓｏｌｉｄｓ６１Ｐ２００１−（２００２）
【非特許文献２】Ｋ.Ｕｈｅｄａ，Ｈ.Ｙａｍａｍｏｔｏ  ｅｔ  ａｌ．，Ｅｌｅｃｔｏｒｏ ｃｈｅｍｉｃａｌ  ａｎｄ  Ｓｏｌｉｄ−ｓｔａｔｅ   Ｌｅｔｔｅｒｓ，９（４）（２００６）Ｈ２２
【発明の概要】
【発明が解決しようとする課題】
【００１２】
本発明は、近紫外線〜青色光で励起することにより、従来の希土類賦活の窒化物系（酸窒化物を含む）の蛍光体より長波長の橙色や赤色に発光し、化学的に安定な無機蛍光体を提供することを目的とする。また、高温・高圧条件下での製造が不必要な簡便な蛍光体の製造方法を提供することを目的とする。
【課題を解決するための手段】
【００１３】
本発明者らは、かかる課題に鑑み、特定の組成を有する蛍光体が、従来の希土類賦活の窒化物系の蛍光体よりも長波長に発光することを見出し、新規な蛍光体に係る本発明を完成させた。
また、このような特定の組成を有する蛍光体を好適に製造でき、かつ、経済的にも有利な製造方法を見出し、本発明の蛍光体の製造方法を完成させた。【００１４】
即ち、本発明の蛍光体は、下記一般式（Ｉ）：
ＡａＢｂＣｃＤｄＥｅ：Ｍｙ      （Ｉ）
（式中、ＭはＣｅ、Ｐｒ、Ｎｄ、Ｓｍ、Ｅｕ、Ｔｂ、Ｄｙ、Ｈｏ、Ｅｒ、Ｔｍ及びＹｂからなる希土類元素群から選ばれる少なくとも１種であり、
Ａは前記希土類元素群以外の２価の金属元素から選択される少なくとも１種であり、
Ｂは前記希土類元素群以外の３価の金属元素から選択される少なくとも１種であり、
Ｃは前記希土類元素群以外の４価の金属元素及びＳｉから選択される少なくとも１種であり、
ＤはＮであり、
ＥはＯである。）で表され、
ａ、ｂ、ｃ、ｄ、ｅ及びｙが下記式（１）〜（６）を満たすことを特徴とする。
０．１７≦ａ≦１．３    （１）
２．３≦ｂ≦４．１    （２）
０．９≦ｃ≦２    （３）
２．７≦ｄ≦４    （４）
０．６≦ｅ≦１．８  （５）
０.３≦ｙ≦０．８ (６）【００１５】
上記一般式（Ｉ）において、Ａは、Ｃａ及び／又はＢａであることが好ましい。
また、上記一般式（Ｉ）において、Ｂは、Ａｌ及び／又はＧａであり、かつ、ＣはＳｉであることが好ましい。
さらに、上記一般式（Ｉ）において、ＡはＣａ、ＢはＡｌ、ＣはＳｉ、ＭはＥｕであることが好ましい。【００１６】
本発明の蛍光体は、発光ピークが６００〜８００ｎｍの波長範囲に１つ存在することが好ましい。【００１７】
本発明の蛍光体は、波長２６５〜５００ｎｍの紫外線又は可視光線を励起源とすることが好ましい。【００１８】
本発明の蛍光体は、原料化合物を常圧窒素雰囲気下で、又は、最高焼成温度が１６００〜１８５０℃の温度条件で焼成することにより製造されることが好ましい。【００１９】
本発明の蛍光体の製造方法は、本発明の蛍光体を製造する方法であって、
原料化合物を混合した後、下記（ｉ）及び／又は（ｉｉ）の条件下で焼成することを特徴とする。
（ｉ）常圧窒素雰囲気下で焼成する。
（ｉｉ）最高焼成温度が１６００〜１８５０℃の範囲となる温度条件で焼成する。
【発明の効果】
【００２０】
本発明の蛍光体は、２価の元素、３価の元素及び４価の元素を含有する複合窒化物（酸窒化物を含む）からなる結晶に、希土類元素を賦活させた蛍光体であって、これらの元素を特定の組成比で有するため、従来の窒化物系の蛍光体よりも長波長の橙色、赤色に発光するとの優れた特性を有する。特に、２価の元素としてＣａを、３価の元素としてＡｌを、４価の元素としてＳｉを含有する複合窒化物からなる母体結晶に、希土類元素であるＥｕを賦活させた蛍光体は、上述の特性が顕著である。
また、本発明の蛍光体の製造方法によれば、高温・高圧条件下で焼成を行うことなく、本発明の蛍光体を簡便に製造することができる。
【発明を実施するための形態】
【００２１】
＜蛍光体＞
まず、本発明の蛍光体について説明する。
本発明の蛍光体は、上記Ａ〜Ｃを含有する複合窒化物からなる母体結晶中に、発光中心となる元素（賦活剤）として希土類元素Ｍが固溶したものである。
【００２２】
本発明の蛍光体は、下記一般式（Ｉ）：
ＡａＢｂＣｃＤｄＥｅ：Ｍｙ      （Ｉ）
（式中、ＭはＣｅ、Ｐｒ、Ｎｄ、Ｓｍ、Ｅｕ、Ｔｂ、Ｄｙ、Ｈｏ、Ｅｒ、Ｔｍ及びＹｂからなる希土類元素群から選ばれる少なくとも１種であり、
Ａは前記希土類元素群以外の２価の金属元素から選択される少なくとも１種であり、
Ｂは前記希土類元素群以外の３価の金属元素から選択される少なくとも１種であり、
Ｃは前記希土類元素群以外の４価の金属元素及びＳｉから選択される少なくとも１種であり、
ＤはＮであり、
ＥはＯである。）で表され、
ａ、ｂ、ｃ、ｄ、ｅ及びｙが下記式（１）〜（６）を満たすことを特徴とする。
０．１７≦ａ≦１．３    （１）
２．３≦ｂ≦４．１    （２）
０．９≦ｃ≦２    （３）
２．７≦ｄ≦４    （４）
０．６≦ｅ≦１．８  （５）
０.３≦ｙ≦０．８ (６）
【００２３】
上記Ｍは、発光中心となる元素（賦活剤）を表し、Ｃｅ、Ｐｒ、Ｎｄ、Ｓｍ、Ｅｕ、Ｔｂ、Ｄｙ、Ｈｏ、Ｅｒ、Ｔｍ及びＹｂからなる希土類元素群から選ばれる少なくとも１種である。
上記Ｍは、Ｃｅ及び／又はＥｕであることが好ましく、Ｅｕであることがより好ましい。
その理由は、励起光を効率良く吸収し、発光効率に優れるためである。
また、例えば、上記ＭがＥｕである場合、原子価が３価のＥｕは発光に寄与せず、２価のＥｕのみが発光中心として機能する点に留意する必要がある。そのため、原料化合物として３価のＥｕを含む化合物（例えばＥｕ２Ｏ３等）を用いる場合であっても、上記母体結晶中に発光中心として固溶する際には、Ｅｕは還元されて２価となっていることが必要である。
一方、例えば、上記ＭがＣｅである場合、原子価が３価のＣｅのみが発光中心として機能するため、上記母体結晶中に発光中心として固溶する際には、Ｃｅは３価となっていることが必要である。
【００２４】
上記Ａとしては、上記希土類元素群以外の２価の金属元素から選択される少なくとも１種であれば特に限定されず、例えば、２族金属元素が挙げられる。
上記Ａは、Ｃａ及び／又はＢａであることが好ましく、Ｃａであることがより好ましい。
その理由は、原料化合物としてＣａＯを使用した場合に、ＣａＯがフラックスとして機能することにより、焼結が促進されるからである。
【００２５】
上記Ｂとしては、上記希土類元素群以外の３価の金属元素から選択される少なくとも１種であれば特に限定されず、例えば、１３属金属元素が挙げられる。
上記Ｂは、Ａｌ及び／又はＧａであることが好ましく、Ａｌであることがより好ましい。
その理由は、原料化合物としてＡｌＮを使用した場合に、ＡｌＮの酸化被膜がフラックスとして機能することにより、焼結が促進されるからである。
【００２６】
上記Ｃとしては、上記希土類元素群以外の４価の金属元素及びＳｉから選択される少なくとも１種であれば特に限定されず、例えば、１４属元素が挙げられる。
上記Ｃは、Ｓｉであることが好ましい。
その理由は、自然界に大量に存在し、安価であるためである。
上記ＤはＮである。また、上記ＥはＯである。
【００２７】
上記一般式（Ｉ）において、Ｂは、Ａｌ及び／又はＧａであり、かつ、ＣはＳｉであることが好ましい。
その理由は、発光強度が高くなるためである。
【００２８】
上記一般式（Ｉ）において、ＢはＡｌであり、かつ、ＣはＳｉであることが好ましい。
その理由は、Ｓｉに対しＡｌが過剰となる組成とすることにより、従来の窒化物系の蛍光体よりも長波長の橙色、赤色に発光するとの優れた特性を発現するためである。この場合、原料化合物としては、ＡｌＮ及びＳｉ３Ｎ４を用いることが好ましい。ＡｌＮ及びＳｉ３Ｎ４の表面に存在する酸化被膜がフラックスとして機能することにより、焼結が促進され、長波長の橙色、赤色に発光するとの特性がより顕著となるためである。
【００２９】
上記一般式（Ｉ）において、ＡはＣａ、ＢはＡｌ、ＣはＳｉ、ＭはＥｕであることが、発光強度が高いことから好ましい。
【００３０】
上記ａは、上記一般式（Ｉ）におけるＡの組成比を表す値であり、式（１）：０．１７≦ａ≦１．３を満たす。上記ａが上記式（１）を満たさない場合、発光強度が劣ることがある。
上記ａは、発光強度が高くなることから、０．１７≦ａ≦０．４を満たすことが好ましい。
【００３１】
上記ｂは、上記一般式（Ｉ）におけるＢの組成比を表す値であり、式（２）：２．３≦ｂ≦４．１を満たす。上記ｂが上記式（２）を満たさない場合、発光強度が劣ることがある。
【００３２】
上記ｃは、上記一般式（Ｉ）におけるＣの組成比を表す値であり、式（３）：０．９≦ｃ≦２を満たす。上記ｃが上記式（３）を満たさない場合、発光強度が劣ることがある。
上記ｃは、発光強度が高くなることから、０．９≦ｃ≦１．３を満たすことが好ましい。
【００３３】
上記ｄは、上記一般式（Ｉ）におけるＤの組成比を表す値であり、式（４）：２．７≦ｄ≦４を満たす。
【００３４】
上記ｅは、上記一般式（Ｉ）におけるＥの組成比を表す値であり、式（５）：０．６≦ｅ≦１．８を満たす。
【００３５】
上記ｙは、上記一般式（Ｉ）におけるＭの組成比を表す値であり、式（６）：０.３≦ｙ≦０．８を満たす。上記ｙが上記式（６）を満たさない場合、濃度消光が起こることがある。特に、上記ｙが０．８よりも大きい場合、発光中心イオン間でエネルギー移動が生じ、発光強度が低下することがある。
上記ｙは、発光強度が高くなることから、０.３≦ｙ≦０．５を満たすことが好ましい。
【００３６】
本発明の蛍光体の平均粒径は、０.１〜３０μｍであることが好ましく、０.１〜２０μｍであることがより好ましい。
上記平均粒径が０.１μｍ未満であると、表面の欠陥量が増大し、蛍光体の発光強度が低下することがある。一方、上記平均粒径が３０μｍを超えると、粒径の大きな粒子が多数混在するため、ＬＥＤの封止剤等の中で蛍光体をうまく分散・沈降させることができないことがある。
【００３７】
本明細書において、平均粒径とは、粒度分析計（例えば、日機装株式会社製、マイクロトラックＭＴ３０００ＩＩ）を用いて測定したメジアン径（ｄ５０）を表す。
【００３８】
本発明の蛍光体は、光や電子線を励起源として、橙色から赤色に発光する。励起源となる光としては、紫外線や可視光線が挙げられる。
【００３９】
本発明の蛍光体は、発光ピークが６００〜８００ｎｍの波長に１つ存在することが好ましい。その理由は、発光ピークが６００〜８００ｎｍの波長に存在しない場合、橙色〜赤色に発光しないため、赤色蛍光体として白色ＬＥＤに用いた場合に所望の色調が得られないためである。
【００４０】
本発明の蛍光体は、波長２６５〜５００ｎｍの紫外線又は可視光線を励起源とすることが好ましく、３６５〜５００ｎｍの紫外線又は可視光線を励起源とすることがより好ましい。その理由は、近紫外ＬＥＤや紫外ＬＥＤと組み合わせて白色ＬＥＤとするのに好適だからである。
【００４１】
上記蛍光体は、原料化合物を常圧窒素雰囲気下で焼成することにより製造されたことが好ましい。その理由は、製造コストを安価に抑えられるためである。
【００４２】
上記蛍光体は、最高焼成温度が１６００〜１８５０℃の温度条件で焼成することにより製造されたことが好ましい。最高焼成温度が１６００℃未満の場合、焼結が進行せず未反応となることがある。一方、最高焼成温度が１８５０℃を超えると、原料化合物のメルトが生じたり、無駄な焼成エネルギーを消費してしまうことがある。また、窒素分子の揮発量が多くなり、雰囲気圧を高くしないと蛍光体を製造することができないことがある。
【００４３】
本発明の蛍光体は、照明器具の用途に用いることができる。この場合、本発明の蛍光体が近紫外線や可視光線により効率的に励起されることから、励起光の波長は、２６５〜５００ｎｍであることが好ましく、３６５〜４７０ｎｍであることがより好ましく、４００〜４６０ｎｍであることがさらに好ましい。
本発明の蛍光体は、紫外〜青色の波長範囲の光を発する窒化物半導体からなるＬＥＤデバイス及び黄色蛍光体と組み合わせることにより、赤みがかった高い演色性を示す白色ＬＥＤとすることができる。
【００４４】
本発明の蛍光体は照明器具以外にも画像表示装置用のデバイスとしても用いることができる。
例えば、本発明の蛍光体は、１００〜１９０ｎｍの真空紫外線、１９０〜３８０ｎｍの近紫外線、電子線等で励起されることで発光することが確認されているため、少なくともこれらの励起源と本発明の蛍光体とから構成されるデバイスは、画像表示装置に用いることができる。
上記画像装置の具体例としては、蛍光表示管（ＶＦＤ）、フィールドエミッションディスプレイ（ＦＥＤ）、プラズマディスプレイパネル（ＰＤＰ）、陰極線管（ＣＲＴ）等が挙げられる。
【００４５】
本発明の蛍光体は、赤色の物体色を有することから赤色顔料又は赤色蛍光顔料として使用することもできる。本発明の蛍光体は、太陽光や蛍光灯等の照明光を照射すると赤色の物体色を呈すること、発色が良いこと、及び、長時間にわたって劣化しないことから、塗料、インキ、絵の具、プラスチック製品等に添加する着色剤等に本発明の蛍光体を添加することにより、長時間にわたって発色が低下しないとの効果が得られる。
本発明の蛍光体は、紫外線を吸収するため、紫外線吸収剤としても好適に用いることができる。本発明の蛍光体を塗料として用いたり、プラスチック製品の表面に塗布したり、プラスチック製品の内部に練り込んだりすることで、紫外線を遮断し、製品を紫外線劣化から保護する効果を享受することができる。
【００４６】
＜蛍光体の製造方法＞
次に、本発明の蛍光体の製造方法について説明する。
本発明の蛍光体の製造方法は、原料化合物を混合した後、下記（ｉ）及び／又は（ｉｉ）の条件下で焼成することを特徴とする。
（ｉ）常圧窒素雰囲気下で焼成する。
（ｉｉ）最高焼成温度が１６００〜１８５０℃の範囲となる温度条件で焼成する。
【００４７】
上記原料化合物としては特に限定されないが、例えば、上記Ａの酸化物、上記Ｂの窒化物、上記Ｃの窒化物、及び、上記Ｍの酸化物を用いることができる。
【００４８】
上記原料化合物を混合する方法としては、特に限定されず、乾式、湿式のいずれであっても良いが、均一に混合できるという点で湿式混合が好ましい。例えば、上記原料化合物を所定量秤量し、エタノール溶媒中で混合し、その後、溶媒を十分揮発させる方法が挙げられる。
【００４９】
上記原料化合物を混合する際には、焼結助剤を添加しても良い。焼結助剤がフラックスとして機能することにより、原料化合物の焼結を促進することができる。
上記焼結助剤としては、特に限定されないが、例えば、Ｙ２Ｏ３、ＣａＦ２、ＭｇＦ２、ＢａＦ２、Ｂ２Ｏ３等が挙げられる。
上記焼結助剤を添加する場合、その添加量は、特に限定されないが、原料化合物の合計に対し、２〜１０重量％であることが好ましい。上記焼結助剤の添加量が２重量％未満であると、焼結助剤がフラックスとしての機能を十分に発揮できないことがあり、１０重量％を超えると、焼結助剤が蛍光体中に不純物として多量に残存し、発光特性が低下することがある。
【００５０】
上記焼成の方法は、上記（ｉ）及び／又は（ｉｉ）の条件を充足すれば特に限定されないが、例えば、上記原料化合物を均一に混合した後、ルツボに充填し、ルツボを反応容器（焼成炉）に入れ、ヒーターで加熱すればよい。
【００５１】
上記原料化合物をルツボに充填する場合、混合した上記原料化合物をそのまま充填しても良いが、上記原料化合物が粉体である場合には、原料粉体を加圧しペレット状にしたものを充填することが、反応を促進させる観点からは好ましい。
上記ルツボの材質は、窒化ホウ素であることが好ましい。
【００５２】
上記（ｉ）の条件で焼成を行う場合、反応容器内を常圧窒素雰囲気とする方法としては、特に限定されないが、例えば、反応容器内を減圧した後、窒素ガスを封入すれば良い。
常圧窒素雰囲気下で焼成を行うことが好ましい理由は、高圧下で焼成するよりも製造コストを抑えることができ、安全性にも優れるからである。
【００５３】
上記（ｉｉ）の条件（最高焼成温度が１６００〜１８５０℃の温度条件）で行うことが好ましい理由は、上記最高焼成温度が１６００℃未満であると、混合した原料化合物を加熱しても固相反応が進みにくく、蛍光体を製造することができないことがあり、一方、最高焼成温度が１８５０℃を超えると、無駄な焼成エネルギーを消費してしまうだけでなく、原料化合物や生成物質からの窒素の揮発が多くなり、窒素雰囲気圧を非常に高くしないと蛍光体を製造することができないからである。
上記最高焼成温度は、１６５０〜１７５０℃であることがより好ましい。
【００５４】
上記焼成の時間は、特に限定されないが、１〜６時間であることが好ましく、１〜４時間であることがより好ましく、１〜３時間であることがさらに好ましい。
【００５５】
焼成後は、上記焼成により得た蛍光体（焼結体）を室温まで炉冷した後、粉砕・混合することにより粉体とする。
【００５６】
さらに、粉体とした蛍光体の不純物を除去するため、酸洗浄することが好ましい。このとき、酸としては塩酸又は硫酸を用いることが好ましい。
酸洗浄された蛍光体を純水で水洗いし、粉体を沈殿させ上澄みを取り除く。得られた粉体を炉内で加熱し、十分に乾燥させる。その時の温度は１００〜４００℃であることが好ましく、１００〜３００℃であることがより好ましく、１００〜２００℃であることがさらに好ましい。粉体に水分が残っていると、蛍光体をＬＥＤ等の用途に用いた際に通電等に影響を与える可能性があるため、十分に水分を除去する必要があることから、加熱時間は１時間以上であることが好ましく、２時間以上であることがより好ましく、３時間以上であることがさらに好ましく、４時間以上であることが特に好ましい。
また、水分を十分除去した後、振るいにかけることが好ましい。
【実施例】
【００５７】
以下、実施例及び比較例により本発明をさらに詳しく説明するが、本発明は以下の実施例、比較例に限定されるものではない。【００５８】
（実施例１）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：４．５：１８：２となるようにＳｉ３Ｎ４、ＡｌＮ、ＣａＯ、Ｅｕ２Ｏ３を秤量し、メノウ乳鉢を用いてエタノール溶媒中で攪拌し、溶媒が十分揮発するまで混合させた。その後、２００℃に加熱し残りの溶媒を十分に除去した。その後、焼結を促進させるため金型に混合物を充填し、油圧ポンプで加圧しペレット状にした。そのペレットを窒化ホウ素（ＢＮ）製のルツボに入れた。
ルツボを反応容器に入れ、反応容器内をロータリーポンプで減圧した後、窒素ガスで大気圧雰囲気とし、２００℃まで２０℃／分で昇温し、１７００℃まで1０℃／分で昇温させた。１７００℃に到達後２時間保持し、焼成を完了した。室温まで炉冷後、得られた蛍光体をメノウ乳鉢で粉砕混合した。その後、不純物等を除去するために塩酸中で２時間攪拌し、純水で水洗いし１７０℃で水分を十分除去し、その後さらに乳鉢で３０分混合した。【００５９】
得られた蛍光体について、Ｘ線回折装置（ＸＲＤ）（リガク社製、ＲＩＮＴ２０００）を用いて結晶構造解析を行った。測定はＣｕＫα線で行いλ＝１．５４１８ｎｍとした。測定角θは１０〜９０°とした。このように、結晶構造を確認した。その後、ＳＥＭ−ＥＤＸ（日立製作所社製、Ｍｉｎｉｓｃｏｐｅ  ＴＭ３０００）分析によって、組成分析を行った。測定条件は点分析のデータ収集時間を６０秒とし、加圧電圧を１６ＫＶとした。
さらに、発光特性を分光蛍光光度計（日立ハイテク社製、Ｆ−７０００形分光蛍光光度計）で測定し評価した。測定条件は、励起側スリット：２．５ｎｍ、蛍光側スリット：２．５ｎｍ、ホトマル電圧：３５０Ｖとした。その結果、３６５〜５００ｎｍ程度までの励起スペクトルを持ち、発光スペクトルは７２０ｎｍ付近にピークを持つ赤色発光が確認された。組成分析結果及び発光特性測定結果を表１に示す。後述する比較例５と比較して、Ｓｉ３Ｎ４の仕込み量が増加することで、発光強度が増した。【００６０】
（実施例２）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：５．４：１８：２となるようにＳｉ３Ｎ４、ＡｌＮ、ＣａＯ、Ｅｕ２Ｏ３を秤量し、メノウ乳鉢を用いてエタノール溶媒中で攪拌し、溶媒が十分揮発するまで混合させた。その後、２００℃に加熱し残りの溶媒を十分に除去した。その後、焼結を促進させるため金型に混合物を充填し、油圧ポンプで加圧しペレット状にした。そのペレットをＢＮ製のルツボに入れた。ルツボを反応容器に入れ、反応容器内をロータリーポンプで減圧した後、窒素ガスで大気圧雰囲気とし、２００℃まで２０℃／分で昇温し、１７００℃まで１０℃／分で昇温させた。１７００℃に到達後２時間保持し、焼成を完了した。室温まで炉冷後、得られた蛍光体をメノウ乳鉢で粉砕混合した。その後、不純物等を除去するために塩酸中で２時間攪拌し、純水で水洗いし１７０℃で水分を十分除去し、その後さらに乳鉢で３０分混合した。【００６１】
得られた蛍光体について、Ｘ線回折装置（ＸＲＤ）（リガク社製、ＲＩＮＴ２０００）を用いて結晶構造解析を行った。測定はＣｕＫα線で行いλ＝１．５４１８ｎｍとした。測定角θは１０〜９０°とした。このように、結晶構造を確認した。その後、ＳＥＭ−ＥＤＸ（日立製作所社製、Ｍｉｎｉｓｃｏｐｅ  ＴＭ３０００）分析によって、組成分析を行った。測定条件は点分析のデータ収集時間を６０秒とし、加圧電圧を１６ＫＶとした。
さらに、発光特性を分光蛍光光度計（日立ハイテク社製、Ｆ−７０００形分光蛍光光度計）で測定し評価した。測定条件は、励起側スリット：２．５ｎｍ、蛍光側スリット：２．５ｎｍ、ホトマル電圧：３５０Ｖとした。その結果、３６５〜５００ｎｍ程度までの励起スペクトルを持ち、発光スペクトルは７２０ｎｍ付近にピークを持つ赤色発光が確認された。組成分析結果及び発光特性測定結果を表１に示す。【００６２】
（実施例３）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。【００６３】
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で発光特性を測定し評価した。組成分析結果及び発光特性測定結果を表１に示す。その結果、３６５〜５００ｎｍ程度までの励起スペクトルを持ち、発光スペクトルは７２０ｎｍ付近にピークを持つ赤色発光が確認された。Ｓｉ３Ｎ４の添加量を増加させることで発光強度はより向上した。【００６４】
白色ＬＥＤでは、青色領域の波長によって効率的に励起され、黄色波長領域の光を発光する蛍光体を利用することで、青色と黄色の光が混ざり、優れた白色光を得ている。しかし、このような白色ＬＥＤの光は赤み成分が少なく冷たい白色光であり、照明用途に適さないことがあった。よって、演色性を向上させるため青色光で効率良く励起され赤色に発光する蛍光体が求められており、このような観点から、実施例３で得られた蛍光体の蛍光特性は、非常に優れているといえる。【００６５】
（実施例４）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：７．８：１８：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。【００６６】
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、３６５〜５００ｎｍ程度までの励起スペクトルを持ち、発光スペクトルは７２０ｎｍ付近にピークを持つ赤色発光が確認された。Ｓｉ３Ｎ４の添加量を増加させた結果、実施例３と同様に比較的高い発光強度を得られた。【００６７】
白色ＬＥＤでは、青色領域の波長によって効率的に励起され、黄色波長領域の光を発光する蛍光体を利用することで、青色と黄色の光が混ざり、優れた白色光を得ている。しかし、このような白色ＬＥＤの光は赤み成分が少なく冷たい白色光であり、照明用途に適さないことがあった。よって、演色性を向上させるため青色光で効率良く励起され赤色に発光する蛍光体が求められており、このような観点から、実施例４で得られた蛍光体の蛍光特性は、非常に優れているといえる。【００６８】
（実施例５）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：９：１８：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例同様の装置、条件で組成分析を行い、発光特性を測定し評価した。組成分析結果及び発光特性測定結果を表１に示す。その結果、発光強度は極端に低下した。Ｓｉ３Ｎ４の仕込み量が過剰になることによって発光強度が低下していることがわかる。【００６９】
（実施例６）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：１２：１８：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光波長は短波長側にシフトするも発光強度は極端に低下した。Ｓｉ３Ｎ４の仕込み量が過剰になることによって発光強度が低下していることがわかる。【００７０】
（実施例７）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１４：６：１４：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は極端に低下した。実施例３の組成からＡｌＮの仕込み量を減少させることによって発光強度が低下していることがわかる。【００７１】
(実施例８）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１６：６：１６：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は極端に低下した。実施例３の組成からＡｌＮの仕込み量を減少させることによって発光強度が低下していることがわかる。【００７２】
（実施例９）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：２０：６：２０：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の組成からＡｌＮの仕込み量を増加させることで発光強度が低下していることがわかる。【００７３】
（実施例１０）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：２２：６：２２：２となるようにＳｉ３Ｎ４、ＡｌＮ、ＡｌＮ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の組成からＡｌＮの仕込み量を増加させることで発光強度が低下していることがわかる。【００７４】
（実施例１１）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：２５：６：２５：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の組成からＡｌＮの仕込み量を増加させることで発光強度が低下していることがわかる。【００７５】
（実施例１２）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１４：６：１４：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１８００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例７の焼成温度を上昇させるとわずかに発光強度が低下していることがわかる。【００７６】
（実施例１３）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１６：６：１６：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１８００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例８の焼成温度を上昇させるとわずかに発光強度が低下していることがわかる。【００７７】
（実施例１４）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１８００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の焼成温度を上昇させるとわずかに発光強度が低下していることがわかる。【００７８】
（実施例１５）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：２０：６：２０：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１８００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例９の焼成温度を上昇させるとわずかに発光強度が低下していることがわかる。【００７９】
（実施例１６）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：２２：６：２２：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１８００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例１０の焼成温度を上昇させるとわずかに発光強度が低下していることがわかる。【００８０】
（実施例１７）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：２５：６：２５：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１８００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例１１の焼成温度を上昇させるとわずかに発光強度が低下していることがわかる。【００８１】
（実施例１８）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝４：１８：６：１８：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の組成からＣａＯの仕込み量を減少させると発光強度が低下していることがわかる。【００８２】
（実施例１９）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝６：１８：６：１８：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、光特性を測定し評価した。組成分析結果及び発光特性測定結果を表１に示す。その結果、発光強度は低下した。実施例３の組成からＣａＯの仕込み量を増加させると発光強度が低下していることがわかる。【００８３】
（実施例２０）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝７：１８：６：１８：２となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の組成からＣａＯの仕込み量を増加させると発光強度が低下していることがわかる。【００８４】
（実施例２１）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：２となるようにＳｉ３Ｎ４、ＡｌＮ、ＣａＯ、Ｅｕ２Ｏ３を秤量し、さらにＹ２Ｏ３を２ｗｔ％添加した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の組成にＹ２Ｏ３を２ｗｔ％添加させると発光強度が低下していることがわかる。【００８５】
（実施例２２）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：２となるようにＳｉ３Ｎ４、ＡｌＮ、ＣａＯ、Ｅｕ２Ｏ３を秤量し、さらにＹ２Ｏ３を５ｗｔ％添加した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の組成にＹ２Ｏ３を５ｗｔ％添加させると発光強度が低下していることがわかる。【００８６】
（実施例２３）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：２となるようにＳｉ３Ｎ４、ＡｌＮ、ＣａＯ、Ｅｕ２Ｏ３を秤量し、さらにＹ２Ｏ３を１０ｗｔ％添加した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、発光強度は低下した。実施例３の組成にＹ２Ｏ３を１０ｗｔ％添加させると発光強度が低下していることがわかる。【００８７】
（実施例２４）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：０．５となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、実施例３にくらべ発光強度は低下した。【００８８】
（実施例２５）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：０．８となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、実施例３にくらべ発光強度は低下した。【００８９】
（実施例２６）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：１．０となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、実施例３にくらべ発光強度は低下した。【００９０】
（実施例２７）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：６：１８：３．０となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で組成分析を行い、発光特性を測定し評価した。組成分析結果及び発光特性測定結果を表１に示す。その結果、実施例３にくらべ発光強度は低下した。【００９１】
（比較例１）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝１：１：１：３：０．０１５となるようにＳｉ３Ｎ４、ＡｌＮ、ＣａＯ、Ｅｕ２Ｏ３を秤量し、１時間乾式混合した後、実施例１と同様の方法で、原料化合物の混合物をペレット状にしてＢＮ製のルツボに入れた（特許文献６を参照）。
ルツボを反応容器に入れ、反応容器内をロータリーポンプで減圧した後、窒素ガスを大気圧雰囲気まで加え、１５００℃で３時間保持し、冷却し焼成を完了した。その後、得られた蛍光体（焼結体）をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で発光特性を測定し評価した。結果、常圧窒素雰囲気下では未反応で発光を確認できなかった。【００９２】
（比較例２）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝１：１：１：３：０．０１５となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた（特許文献６を参照）。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体（焼結体）をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で発光特性を測定し評価した。結果、常圧窒素雰囲気下では未反応で発光を確認できなかった。【００９３】
比較例１、２では、上述の通り、結晶構造を確認することができたにもかかわらず、発光を確認することができなかったが、これは、常圧窒素雰囲気で焼成したために還元雰囲気が弱く、賦活剤が還元されなかったため、発光に寄与できる賦活剤の量が少なかったためと推察される。【００９４】
（比較例３）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝１：１：１：３：０．０００５となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた（特許文献８を参照）。
ルツボを反応容器に入れ、反応容器内をロータリーポンプで減圧した後、窒素ガスを大気圧雰囲気まで加え、１７００℃で２時間保持し、冷却し焼成を完了した。その後、得られた蛍光体（焼結体）をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で発光特性を測定し評価した。結果、常圧窒素雰囲気下では未反応で発光を確認できなかった。【００９５】
（比較例４）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝１：１：１：３：０．０００５となるようにＳｉ３Ｎ４、ＡｌＮ、ＣａＯ、Ｅｕ２Ｏ３を秤量した後、実施例１と同様の方法で、原料化合物の混合物をペレット状にしてＢＮ製のルツボに入れた（特許文献８を参照）。
ルツボを反応容器に入れ、反応容器内をロータリーポンプで減圧した後、窒素ガスを大気圧雰囲気まで加え、１８００℃で２時間保持し、冷却し焼成を完了した。その後、得られた蛍光体（焼結体）をメノウ乳鉢で粉砕混合し、実施例１と同様の装置・条件により結晶構造解析を行い、不純物の混入、組成ずれが起きていないか確認した。このように、結晶構造を確認した後、実施例１と同様の装置、条件で発光特性を測定し評価した。結果、常圧窒素雰囲気下では未反応で発光を確認できなかった。【００９６】
（比較例５）
上記一般式（Ｉ）において、ＡとしてＣａを、ＢとしてＡｌを、ＣとしてＳｉを、ＭとしてＥｕを用いて、仕込み量（各元素のモル比）がＣａ：Ａｌ：Ｓｉ：Ｎ：Ｅｕ＝５：１８：３：１８：２となるようにＳｉ３Ｎ４、ＡｌＮ、ＣａＯ、Ｅｕ２Ｏ３となるように秤量し、メノウ乳鉢を用いてエタノール溶媒中で攪拌し、溶媒が十分揮発するまで混合させた。その後、２００℃に加熱し、残りの溶媒を十分に除去した。その後、焼結を促進させるため金型に混合物を充填し、油圧ポンプで加圧しペレット状にした。そのペレットをＢＮ製のルツボに入れた。ルツボを反応容器に入れ、反応容器内をロータリーポンプで減圧した後、窒素ガスで大気圧雰囲気とし、２００℃まで２０℃／分で昇温し、１７００℃まで１０℃／分で昇温させた。１７００℃に到達後２時間保持し、焼成を完了した。室温まで炉冷後、得られた蛍光体をメノウ乳鉢で粉砕混合した。その後、不純物等を除去するために塩酸中で２時間攪拌し、純水で水洗いし１７０℃で水分を十分除去し、その後さらに乳鉢で３０分混合した。得られた蛍光体を実施例１と同様の装置・条件により結晶構造解析を行い、不純物の混入、組成ずれが起きていないか確認した。このように、結晶構造を確認した後、実施例１と同様の装置、条件で発光特性を測定し評価した。結果を表１に示す。その結果、発光強度は極めて小さかった。Ｓｉ３Ｎ４の仕込み量が減少することによって発光強度に影響を与えていることが分かった。【００９７】
【表１】
2013157524.tif 000002
【国際調査報告】
2013157524.tif 000003
2013157524.tif 000004
2013157524.tif 000005
2013157524.tif 000006